(57)【要約】【課題】  本発明は、接触せしめられる現像ローラに対するトナー供給性、トナー掻き取り性が安定しており、ローラ表面の欠落や部分的な硬度変化が発生しないトナー供給ローラを提供することにあり、また、他の課題とするところは、長時間使用しても、ローラ表面にトナーが閉塞することなく、現像ローラ上のトナーの凝集や付着が起こりにくいトナー供給ローラを提供することにある。【解決手段】  芯金と該芯金の外周に形成された発泡弾性体層を有するトナー供給ローラにおいて、該発泡弾性体層の該芯金長手方向に直交する（任意の）断面が概略歯車形状であり、該芯金長手方向の任意の認知可能な幅ごとに、該歯車形状が任意の円周方向に対してずれている事を特徴とするトナー供給ローラによる。【選択図】  図１
2006201501.tif 000002
【特許請求の範囲】
【請求項１】
芯金と該芯金の外周に形成された発泡弾性体層を有するトナー供給ローラにおいて、該発泡弾性体層の該芯金長手方向に直交する（任意の）断面が概略歯車形状であり、該芯金長手方向の任意の認知可能な幅ごとに、該歯車形状が任意の円周方向に対してずれている事を特徴とするトナー供給ローラ。
【請求項２】
該歯車形状が０．２〜２．０ｍｍの歯車凸部幅、０．２〜２．０ｍｍの歯車凹部からなり、該凹部から該凸部迄の高さが０．２〜１．０ｍｍであることを特徴とする請求項１に記載のトナー供給ローラ。
【請求項３】
該芯金長手方向の任意の認知可能な幅が、１〜５０ｍｍであり、該ズレ方向が任意であることを特徴とする請求項１乃至２に記載のトナー供給ローラ。
【請求項４】
該芯金長手方向の任意の認知可能な幅が、１〜２０ｍｍであり、該ズレ方向が規則性を有することを特徴とする請求項１乃至２に記載のトナー供給ローラ。
【請求項５】
該ズレ幅が、該歯車凹凸のピッチ幅以下であることを特徴とする請求項4または５に記載のトナー供給ローラ。
【請求項６】
該歯車凸部幅をＸ、該歯車凹部幅をＹとしたとき、２０％≦[Ｘ／（Ｘ＋Ｙ）]×１００％≦９５％を満たすことを特徴とする請求項５に記載のトナー供給ローラ。
【請求項７】
該発泡弾性体層がポリウレタンフォームからなることを特徴とする請求項１乃至６に記載のトナー供給ローラ。
【発明の詳細な説明】
【技術分野】
【０００１】
本発明は、画像形成装置に用いられるトナー供給ローラに関するものである。
【背景技術】
【０００２】
従来から、複写装置、プリンターまたはファクシミリなどの画像形成装置は、電子写真感光体や静電記録誘導体などからなる像担持体上に形成した静電潜像を現像装置により現像して、トナー像として可視化することが行われている。このような現像装置は、ホッパー内に収容されたトナー（現像剤）を像担持体側に供給するため、軟質の弾性ローラからなるトナー供給ローラが内蔵されている。
【０００３】
トナー供給ローラは、ポリウレタンフォーム（スポンジ）のような発泡弾性体ローラを用いるのが一般的である。発泡弾性体ローラの製造方法は、例えば次のような方法で製造される。
【０００４】
まず、スラブ発泡または型発泡によりポリウレタンフォームを成形し、ポリウレタンフォームからロール素材を切り出し、芯金を通した後、表面を研磨して、ローラ形状に仕上げる方法。または、回転軸となる芯金と一体で型内発泡した後、不要部分を除去した後、表面を研磨して断面が円形のローラ形状に仕上げる方法などが挙げられる。
【０００５】
しかしながら、上記の製造方法は、表面を研磨するために製造工程が煩雑となり、また研磨によるローラ表面の毛羽立ちが生じたリ、得られたローラの寸法精度が悪い場合がある等の問題がある。ローラ表面の毛羽立ちやローラの寸法精度が悪い場合、トナー搬送量が不安定になり、画像不良が生じるあるいはロール表面から欠落した毛羽が、異物となり電子写真システムの他の部位に詰まる等の画像不良や故障の原因となることがある。
【０００６】
このため、ローラ形状の型内で芯金と一体に発泡成形し、ローラ表面に研磨を行なわない方法も提案されている。
【０００７】
しかしながら、ローラ表面に研磨を行なわない方法は、ローラ表面の毛羽立ちや寸法精度の問題は解消されるが、表面のスキン層が薄いために、トナー供給ロールと接触する現像ロールとの摩擦で破れ易く、耐久性が悪い場合があるという問題がある。
【０００８】
トナー供給ロールの表面に形成されるスキン層が破れた場合、スキン層の破片が欠落し異物となり電子写真システムの他の部位に詰まり故障の原因となることがある。さらに、破れた部分にトナーが入り込み、発泡弾性体表面の当該部分が他の部分よりも硬くなり、ロール表面の硬度が部分的に変化し、トナー搬送量が不安定となる問題が発生する場合がある。
【０００９】
これらの問題は、フォーム密度を上げて、スキン層を厚くし、強度を上げる。または、フォームの物性（抗張力、伸び、硬さ）を上げる。さらには、スキン層を形成し易いインテグラルスキンフォームにすることが考えられるが、上記の解決策は、何れも、フォーム硬さが上昇する方向であり、このため、トナー供給ローラに要求される柔軟性と両立させることは極めて困難であった。
【００１０】
一方、トナー供給ローラで供給されるトナーは、画質の向上とプリントスピードの向上のニーズから、従来よりも小粒径で低融点のものが用いられる傾向にある。このため、トナーが、帯電や長期放置により、より凝集し易くなり、現像ローラ上に凝集、付着したトナーが、トナー供給ロールで掻き取られず、現像ローラ表面に残存（トナーのフィルミング）し、それに起因して、画像上のムラが現れ、ゴースト等の問題となっている。
【００１１】
即ち、現像ローラにトナー供給ロールが押し付けられ、該現像ローラと同一方向に回転することによって、現像ローラとトナー供給ロールとの接触部で、現像ローラ表面に付着したトナーをトナー供給ローラで掻き取り、除去する一方、現像ローラ上には、新たに、均一にトナーが供給されるようになっているが、前述のように、現像ローラ上に凝集、付着したトナーは、トナー供給ローラによる掻き取りでは充分に除去されず、そのまま現像ロール上に残存し、トナーのフィルミング現象を起こすばあいがある。そのために、現像ロール上の画像形成に関与するトナーの分布が不均一となって、ゴースト等の画像ムラが発生する場合がある。
【００１２】
トナー供給ロールのトナーの掻き取り性を改良する方策としては、上述のトナー供給ロールの発泡弾性体の硬度を高めたり、現像ロールへの圧接量を大きくする等の対策が考えられるが、何れの場合も、掻き取り性は向上するが、現像ロールとの摺擦力（摩擦力）が大きくなり、現像ロールの摩耗や傷が発生したり、トナーの劣化（細粒化）が促進されて、異常帯電が発生する場合があり、長期間使用すると、濃度低下、地汚れ等の画像不具合の問題を発生するようになる。
【００１３】
トナー供給ロールの発泡弾性体のセル径を大きくすることも考えられるが、その場合は、トナーが発泡弾性体のセル内に侵入し易くなり、トナーが侵入した部位が硬化し、画像不具合を発生する場合がある。
【００１４】
このために、トナー供給ロールのトナーの掻き取り性を改良する別の方策として、発泡弾性体の外周面に回転軸と平行な直線状、又は螺旋状に延びるような溝を設け、ローラ表面を凹凸構造にすることにより、現像ローラ上のトナー掻き取性と、掻き取られたトナーをローラより積極的に排出させ、現像ローラ上にトナーが残存することによるゴーストを解消し、現像ロールの摩耗による傷の発生やトナー劣化の促進を抑制する技術が開発されている（例えば、特許文献１及び特許文献２）。
【特許文献１】特開平０５−６１３５０号公報
【特許文献２】特登録０２８３４７１６号公報
【発明の開示】
【発明が解決しようとする課題】
【００１５】
しかしながら、このローラ表面を形成する複数の凸条が回転軸である芯金と平行な直線状の場合、ローラ表面が凹凸であるため、現像ローラへの押圧が不均一となり、トナー供給性能が低下し、画像上にローラ表面の凹凸ピッチでムラが発生する場合があった。また、ローラ表面に螺旋状の溝を設けた場合、掻き取られたトナーが１方向に排出され易く、排出されたトナーが芯金長手方向の左右どちらかに蓄積し易くなる。この結果、ローラの左右でのトナーの量が異なり、画像濃度の左右差が発生する場合がある。
【００１６】
本発明の目的は、トナー供給ローラと接触する現像ローラに対するトナー供給性、トナー掻き取り性が安定し、且つ、ローラ表面の欠落が起こらず、且つ、現像ローラへの押し圧が常に均一で、掻き取られたトナーが多方向に排出され、ローラの硬度変化が発生しないトナー供給ローラを提供することにある。
【課題を解決するための手段】
【００１７】
本発明は、芯金と該芯金の外周に形成された発泡弾性体層を有するトナー供給ローラにおいて、該発泡弾性体層の該芯金長手方向に直交する（任意の）断面が概略歯車形状であり、該芯金長手方向の任意の認知可能な幅ごとに、該歯車形状が任意の円周方向に対してずれている事を特徴とするトナー供給ローラである。該歯車形状が０．２〜２．０ｍｍの歯車凸部幅、０．２〜２．０ｍｍの歯車凹部からなり、該凹部から該凸部迄の高さが０．２〜１．０ｍｍであることを特徴とする前記のトナー供給ローラによる。
【００１８】
該芯金長手方向の任意の認知可能な幅が、１〜５０ｍｍであり、該ズレ方向が任意であることを特徴とする前記のトナー供給ローラによる。
【００１９】
該芯金長手方向の任意の認知可能な幅が、１〜２０ｍｍであり、該ズレ方向が規則性を有することを特徴とする前記のトナー供給ローラによる。
【００２０】
該ズレ幅が、該歯車凹凸のピッチ幅以下であることを特徴とする前記のトナー供給ローラによる。
【００２１】
該歯車凸部幅をＸ、該歯車凹部幅をＹとしたとき、２０％≦[Ｘ／（Ｘ＋Ｙ）]×１００％≦９５％を満たすことを特徴とする前記のトナー供給ローラによる。
【００２２】
該発泡弾性体層がポリウレタンフォームからなることを特徴とする前記のトナー供給ローラによる。
【発明の効果】
【００２３】
以上説明したように、本発明のトナー供給ローラは、トナー供給ローラと接触する現像ローラに対し、トナー供給性およびトナー掻き取り性が安定しているので、トナー供給ローラ表面の欠落が起こらない。また、現像ローラへの押し圧が常に均一で、掻き取られたトナーが多方向に排出され、トナー供給ローラ表面の硬度変化が発生しないので、常に安定した高品質の画像を得ることができる。
【発明を実施するための最良の形態】
【００２４】
本発明は、芯金１と該芯金の外周に形成された発泡弾性体層２を有するトナー供給ローラにおいて、該発泡弾性体層の該芯金長手方向に直交する（任意の）断面が概略歯車形状であり、該芯金長手方向の任意の認知可能な幅ごとに、該歯車形状が任意の円周方向に対してずれている事を特徴とするトナー供給ローラである。
【００２５】
以下、図により説明する。
【００２６】
本実施形態の発泡弾性体は、表面に凹凸が設けられているが、芯金の軸方向と直交する断面は、該ローラが回転することでトナーが均一に搬送可能であることが必須であるので、断面の外周はおおむね円形と言って良い形状（略円形）をしている。
【００２７】
本発明のトナー供給ローラを、図１〜３および５をもちいて詳細に説明する。図１は、本発明のトナー供給ローラの概略斜視図で、図２は、本発明のトナー供給ローラの平面図で、図３は、本発明のトナー供給ローラ３の断面図である。
【００２８】
図１および図２に示されるように、トナー供給ローラ３は、回転軸となる導電性の芯金１上に略円筒形状をした発泡弾性体層２が形成されている。発泡弾性体層２の表面には芯金１と平行した複数の溝が形成されている。
【００２９】
図1および図２のトナー供給ローラ３は、発泡弾性体層を芯金長手方向で一定の幅に、７区画に区分し、発泡弾性体層１２の表面に芯金長手方向と平行な複数の溝を一定の間隔で形成したものである。この結果、断面形状は、凸部と凹部とが交互に配置された略歯車形状となっている。
【００３０】
図１および図２では、区画の境界で溝（凹部）の底部の幅だけズラしている。ズレ幅についての詳細は図３で詳細な説明を行う。
【００３１】
図1および図２では、等間隔で凹凸が形成され、区画ごとに凹部と凸部とが入れ替わるようにずらして配置されている。凸部の幅をＸ、凹部の幅をＹとしたとき、歯車形状の凸部の幅４は、０.２ｍｍ≦Ｘ≦２．０ｍｍ、歯車形状の凹部の幅５は、０．２ｍｍ≦Ｙ≦２．０ｍｍであることが好ましい。凸部の幅が０．２ｍｍよりも狭くなると、現像ローラとの摩擦抵抗が大きい場合や掻き取るトナー量が多く捌き切れない場合には、トナーが発泡弾性体層３の表面に滞留し、滞留するトナーの抵抗力により発泡弾性体層３の表面の凸部が欠落する場合がある。発泡弾性体層３の表面の凸部が欠落すると、異物となり、電子写真システムの他の部位に詰まり、画像不良や故障の原因となる場合がある。
【００３２】
一方、凸部の幅が、２．０ｍｍを越えると、現像ローラ上のトナー掻き取りにムラがおこる傾向があり、画像のムラやゴースト等の画像不良を引き起こしやすい。
【００３３】
これに対し、歯車形状の凹部の幅が０．２ｍｍよりも狭くなると、現像ローラから排出されたトナーが凹部に閉塞する恐れがあり、凹部の幅が２．０ｍｍを越えると現像ローラ上のトナーの掻き取りにムラがおこる可能性がある。更に、凹部から凸部迄の高さｈは、０．２ｍｍ≦ｈ≦１．０ｍｍが最適である。高さが、０．２ｍｍよりも低いと、ローラ全体のトナー掻き取りが低下し、さらに、高さが１．０ｍｍを越えると、凸部と凹部とで現像ローラに対する押圧差が大きくなり、トナーの摩擦帯電量のムラがおこる可能性があり、画像上にピッチムラとして表れる場合がある。
【００３４】
図５は、図１および２の変形例を示す図で、図１および図２と同様のトナー供給ローラの発泡弾性体層を展開した模式図である。
【００３５】
この場合も発泡弾性体層の端面との間隔および凸部と凸部との間隔は、間隔をＸとした場合、０.２ｍｍ≦Ｘ≦２．０ｍｍであることが好ましい。
【００３６】
図５（ｅ）は、凹部の断面を示す図で、凸部から凹部への傾斜角は９０°以下である順テーパ形状であることが好ましい。傾斜角が９０°を越える（逆テーパ形状）になるとテーパ部にトナーが蓄積され、トナー供給用ロールが押圧されると、テーパ部に蓄積されたトナーに圧力がかかる等の不具合を生じる。
【００３７】
図３は、本発明のトナー供給ローラ３の芯金１の長手方向に直交する断面の発泡弾性体層２の表面近傍を拡大した図である。図３に示すように、発泡弾性体層２の断面は略歯車形状をしている。歯車の凸部の幅４および歯車の凹部の幅５は、歯車の凸部の高さ６の１／２のところの間隔で決めている。歯車（凹凸）のピッチは、凹部の幅と凸部の幅の和とし、区画毎のズレ幅は、歯車の凸部の上面の中心間の間隔８とした。
【００３８】
図３（ａ）で歯車形状の凸部と凹部とはともに略台形形状をしているので、図３では直線状になっているが、凸部の表面と凹部の溝はともに円弧の一部であることは言うまでもない。略台形としたのは、型成形上、その角が、直線の交点で形成されるものにはなり難い為である。逆に角の丸みは、略台形の上底部と認識できるまで、大きな丸みであっても良い。
【００３９】
発泡弾性体層２は、芯金長手方向で複数に区画され、区画の境界で溝が交差するようにずらされている。このズレ幅の円周方向にするズレ方向は任意であっても問題はないが、現像ローラへのトナー供給やトナー掻き取りをムラなくより均一に行なうためには、ズレ方向に規則性を有することが好ましく、更に、区画毎のズレ幅は、一定していることが好ましい。区画数がｎの場合、凹凸のピッチに対し、ズレ幅が１／ｍピッチの場合、少なくともｍ＜ｎの関係を満たすことが好ましい。また、凸部の幅をＸ、凹部の幅をＹとしたとき、２０％≦｛Ｘ／（Ｘ＋Ｙ）｝×１００％≦９５％の関係を満たすことが更に好ましい。
【００４０】
本発明のトナー供給ローラ３は、発泡弾性体層２の表面に溝が形成されているので、トナー供給ローラ３の表面が現像ローラに対して押し付けられて回転することにより、現像ローラ上のトナー掻き取りが向上し、且つ、積極的に排出されるやすくなる。更に、発泡弾性体層３の表面が、芯金長手方向に認知可能な一定の幅７で複数に区画され、区画の境界で溝が交差するようにずらされているので、掻き取られたトナーがトナー供給ローラ３の表面から多方向に分散して排出される。この結果、芯金長手方向でローラ表面へのトナーの浸入量に差が生じにくく、発泡弾性体層３の表面の硬度変化は発生しにくくなる。
【００４１】
更に、芯金長手方向の幅は、１ｍｍ以上５０ｍｍ以下であることが好ましい。幅が１ｍｍよりも狭くなると、発泡弾性体層３の製造時に、凸部の欠落や欠落による発泡弾性体層３の表面の毛羽立ちが発生しやすくなる。また、幅が５０ｍｍを越えると、トナー供給ローラ３の表面からトナーが多方向に分散して排出されにくくなり、芯金長手方向でトナー供給ローラ３の表面へのトナーの浸入量に差が生じる可能性がある。幅が１ｍｍ以上２０ｍｍ以下であると、発泡弾性体製造時の問題も発生せず、更に、ローラ上のトナーの浸入量差等の問題がより起こりづらくなるので、安定した高品質の画像が得られためより好ましい。
【００４２】
該歯車形状の円周方向にするズレ方向は任意であっても問題はないが、該芯金の長手方向における現像ローラへのトナー供給やトナー掻き取りをムラなくより均一に行なうためには、該ズレ方向が規則性を有することが望ましい。さらには、該ズレ幅は該歯車凹凸のピッチ幅以下であることが望ましい。ここで言う該ズレ幅とは、図３に示されるが如く、歯車形状凸部の中央を結んだ距離と定義する。該ズレ幅が該歯車凹凸のピッチ幅以上である場合は、ローラの円周方向で現像ローラに対する押圧差が生じ（凸部と比較した場合、凹部の現像ローラに対する押圧が小さくなる）、トナーの摩擦帯電量が円周方向でムラになる可能性があり、画像上にムラとして表れる問題が起こる。
【００４３】
該歯車凸部幅をＸ、該歯車凹部幅をＹとしたとき、２０％≦｛Ｘ／（Ｘ＋Ｙ）｝×１００％≦９５％の範囲内であることが好ましく、２０％以上９５％以下であれば、現像ローラ上のトナーの掻き取りムラやトナー掻き取り性能等で問題は生ぜず、４０〜７０％の範囲であることがより好ましい。
【００４４】
なお、上記歯車形状を形成する為の金型は、型内面に対して、電鋳めっきによって形状転写する、あるいは、鋳造によって形状転写する等の手法によって、目的とする面形状をもった型を製造できる。あるいは、パイプ型を縦に二分割し、それぞれの内面に対して、目的とする型内面形状の電極を用いて放電加工を行ない、その後、その分割されたパイプ型を結合する、あるいは、縦分割金型として用いても良い。
【００４５】
本発明で用いる発泡弾性体層１２は、ポリウレタンフォームからなることが好ましい。
【００４６】
ポリウレタンフォームの製造は、ポリウレタンフォーム形成材料として、ポリオール成分、ポリイソシアネート成分、発泡剤及び所望により用いられる導電性付与剤、触媒、整泡剤などを含有するものが使用される。ポリオールとしては、特に制限は無く、従来公知の各種ポリオールの中から、適宜選択して使用することが出来る。このポリオールの例としては、ポリエチレンアジペート（ＰＥＡ）、ポリブチレンアジペート（ＰＢＡ）、ポリヘキシレンアジペート（ＰＨＡ）、エチレンアジペートとブチレンアジペートの共重合体、ダイマー酸系ポリオール、ヒマシ油系ポリオール、ポリカプロラクトンポリオール等のポリエステルポリオールや、ポリオキシアルキレングリコール等のポリエーテルポリオールが挙げられる。また、あらかじめポリイソシアネートと重合させたプレポリマーとして用いても差し支えない。
【００４７】
ポリイソシアネートとしては、特に制限は無く、従来公知の各種ポリイソシアネートの中から、適宜選択して使用することが出来る。このポリイソシアネートの例としては、トルエンジイソシアネートやジフェニルメタンジイソシアネートなどの芳香族ポリイソシアネート及びその誘導体、ヘキサメチレンジイソシアネートなどの脂肪族ポリイソシアネート及びその誘導体、イソホロンジイソシアネートなどの脂環式ポリイソシアネート及びその誘導体などが挙げられる。
【００４８】
ポリイソシアネート、ポリオールとともに用いられる整泡剤としては、ポリジメチルシロキサンとＥＯ／ＰＯ共重合物からの水溶性ポリエーテルシロキサン、スルホン化リシノール酸のナトリウム塩やこれらとポリシロキサン・ポリオキシアルキレンコポリマーとの混合物等が挙げられる。この中でもポリエーテルポリオール系整泡剤としては、水溶性ポリエーテルシロキサンが好ましい。
【００４９】
ポリイソシアネート、ポリオールとともに用いられる発泡剤は、水、トリクロロモノフルオロメタン、ジクロロジフルオロメタン、メチレンクロライド、トリクロロフルオロメタン、ｎ−およびイソ−ペンタン、特にこれらの工業的混合物、ｎ−およびイソ−ブタン、プロパンのような液状炭化水素、フラン、ジメチルエーテル、ジエチルエーテルのようなエーテル類、アセトン、メチルエチルケトン等のケトン類、メチルホルマート、ジメチルオキサラート、エチルアセタート等のカルボン酸アルキルエステル等、二酸化炭素等が単独又は混合して使用されるが、環境保護の観点より水を単独で使用することが好ましい。
【００５０】
触媒としては、公知のもので特に限定はないが、例えば、アミン系触媒としては、１，２−ジメチルイミダゾール、トリエチルアミン、トリプロピルアミン、トリブチルアミン、ヘキサデシルジメチルアミン、Ｎ−メチルモルホリン、Ｎ−エチルモルホリン、Ｎ−オクタデシルモルホリン、ジエチレントリアミン、Ｎ，Ｎ，Ｎ′，Ｎ′−テトラメチルエチレンジアミン、Ｎ，Ｎ，Ｎ′，Ｎ′−テトラメチルプロピレンジアミン、Ｎ，Ｎ，Ｎ′，Ｎ′−テトラメチルブタンジアミン、Ｎ，Ｎ，Ｎ′，Ｎ′−テトラメチル−１，３−ブタンアミン、Ｎ，Ｎ，Ｎ′，Ｎ′−テトラメチルヘキサメチレンジアミン、ビス〔２−（Ｎ．Ｎ−ジメチルアミノ）エチル〕エーテル、Ｎ，Ｎ−ジメチルベンジルアミン、Ｎ，Ｎ−ジメチルシクロヘキシルアミン、Ｎ，Ｎ，Ｎ′，Ｎ′，Ｎ″，Ｎ″−ペンタメチルジエチレントリアミン、トリエチレンジアミン、トリエチレンジアミンの塩類、第一及び第二アミンのアミノ基のオキシアルキレン付加物、１，８−ジアザビシクロ（５，４，０）ウンデセン−７、１，５−ジアザビシクロ（４，３，０）ノネン−５、Ｎ，Ｎ−ジアルキルピペラジン類のようなアザシクロ化合物、種々のＮ，Ｎ′，Ｎ″−トリアルキルアミノアルキルヘキサヒドロトリアミン類等があり、有機金属系ウレタン化触媒としては、酢酸錫、オクチル酸錫、オクテタン酸錫、オレイン酸錫、ラウリン酸錫、ジブチル錫ジクロリド、ジブチル錫ジラウレート、ジブチル錫ジアセテート、テトラ−ｉ−プロポキシチタン、テトラ−ｎ−ブトキシチタン、テトラキス（２−エチルヘキシルオキシ）チタン、ナフテン酸鉛、ナフテン酸ニッケル、ナフテン酸コバルト等があり、アミン系触媒及び有機金属系触媒の初期活性を低下させた有機酸塩触媒（カルボン酸塩やホウ酸塩等）がある。
【００５１】
また、必要により架橋剤を用いることができる。使用される架橋剤の構造は特に限定されないが、アルキレングリコール、１，４−ブタンジオール（１，４ＢＤ）等のジオール類、グリセリン、トリメチロールプロパン（ＴＭＰ）等のトリオール類、ペンタエリスルトール等のテトラオール類、エチレンジアミン（ＥＤＡ）等のジアミン類、ジエタノールアミン（ＤＥＡ）、トリエタノールアミン（ＴＥＡ）等のアミノアルコール類等を、単独、又は混合して使用することが出来る。
【００５２】
必要により導電性を付与するための導電性材料を含有させることができる。導電性材料としては、一般の導電性付与剤が使用でき、例えばイオン導電性物質も用いることができる。イオン導電剤としては、第四級アンモニウム塩等があげられ、単独でもしくは併せて用いられる。
【００５３】
その他添加剤として、難燃剤、着色剤、老化防止剤、紫外線吸収剤、抗酸化剤、酸化防止剤、破泡剤等を必要に応じて使用することが出来る。
【００５４】
以下、実施例を示して、本発明を具体的に説明するが、本発明はこれらに限定されるものではない。
【実施例】
【００５５】
成形型内面が凹凸構造である成形型に回転軸となる材料がステンレス鋼で、直径５．０ｍｍ、長さ２５０ｍｍの芯金１を配し、混合ポリオールとして、ＦＡ−９０８（三洋化成株式会社製ポリエーテルポリオール）１００重量部、ジエタノールアミン０．５重量部、Ｌ５３６６（日本ユニカー株式会社製シリコーン系整泡剤）１重量部、ＴｏｙｏＣａｔ−ＥＴ（東ソー株式会社製第３級アミン触媒）０．１重量部、ＴＥＤＡ−Ｌ３３（東ソー株式会社製第３級アミン触媒）０．５重量部、水（発泡剤）２重量部を混合し、その後、Ｔ８０（三井武田ケミカル株式会社製イソシアネート、ＮＣＯ％＝４８）２９．５重量部およびＭ２００（三井武田ケミカル株式会社製イソシアネート、ＮＣＯ％＝３１）７．４重量部をＮＣＯインデックス１００となるように混合攪拌した後に、成形金型に注型し、温度６０℃の加熱を行ない発泡成形することにより、発泡弾性体層２を一体形成し、図１に示されるトナー供給ローラ３を製造した。
【００５６】
製造されたトナー供給ローラ３の発泡弾性層２は、芯金の長手方向の長さ２２０ｍｍ、厚さ１４ｍｍであった。
＜実施例および比較例＞
表１に示す、凸部幅４、凹部幅５、凹部から凸部までの高さ６、さらには、歯車形状の芯金長手方向の幅７、円周方向のズレ幅８、該歯車凸部幅をＸ、該歯車凹部幅をＹとしたときの｛Ｘ／（Ｘ＋Ｙ）｝×１００％の値になる成形金型を用いて実施例および比較例のトナー供給ローラを製造した。
【００５７】
尚、比較例３は、凹凸のない成形金型を用い一体成形した後、出来上がったトナー供給ローラに十分な熟成を与えた後、ローラ表面を研磨した。なお、得られた各種のトナー供給ローラにおける発泡弾性体層は、何れも、硬度が２００ｇ、セル径３００〜７００μｍ、セル開口率が６５％であった。
【００５８】
発泡弾性体層の硬度の測定方法は、図４に示すように、ローラの発泡弾性体層の表面に、長さ５０ｍｍ幅１０ｍｍの板状押し圧面を有する冶具１０を１０ｍｍ／ｍｉｎの速度で発泡弾性体層の表面に押圧し、１ｍｍ変形させた時のローラ表面にかかる荷重を表したものである。測定値は、ローラ長手方向３点、周方向４点、合計１２点を測定し、得られた測定値を平均した値を用いた。
【００５９】
次に  弾性体の硬度は、１００ｇ/ｍｍ以上３００ｇ/ｍｍ以下が好ましく、１５０ｇ/ｍｍ以上２５０ｇ/ｍｍ以下がより好ましい。
【００６０】
得られた各種のトナー供給ローラについて、ゴースト発生状況及びベタ濃度均一性の画像評価試験をおこない、それらの結果を、下記表１及び２に示した。
【００６１】
ゴースト発生の有無の評価は、それぞれのトナー供給ローラを組み込んだトナーカートリッジを市販の複写機（具体的な機種の製造会社名と機種名とを補充ください）に組み込み、１５℃×１０％ＲＨ環境下で、４％印字画出しを６０００枚行なった後、ゴースト評価用画像の画出しと最大濃度でベタ黒コピーとを行い、ゴースト現象の発生との有無とベタ濃度均一性評価とを調べた。
【００６２】
ゴースト評価用画像の画出しは、予め用意したゴースト評価用のパタンーをコピーしたものを用い、ベタ濃度均一性評価は、最大濃度でベタ黒コピーしたものを用いて評価した。
【００６３】
尚、ゴースト現象の発生との有無とベタ濃度均一性評価とはともに目視により評価を行った。
【００６４】
なお、ゴーストのレベルと濃度均一性との評価は、
ゴーストのレベル
◎：目視ではゴーストがまったく検知できないもの。
○：目視でゴーストがあることが検知できる限界で、実用上まったく問題のないもの。
△：目視でゴーストがあることがはっきり検知できるもの。
×：実用に堪えないゴーストが検知できるもの。
濃度均一性は、
◎：目視では濃度ムラがまったく検知できないもの。
○：目視で濃度ムラがあることが検知できる限界で、実用上まったく問題のないもの。
△：目視で濃度ムラがあることがはっきり検知できるもの。
×：実用に堪えない濃度ムラが検知できるもの。
とした。
【００６５】
【表１】
2006201501.tif 000003
【００６６】
【表２】
2006201501.tif 000004
【００６７】
実施例１は、ゴースト及び濃度均一性ともにまったく目視での確認は行えない優れた結果が得られ、更に、ローラの硬度変化も発生しないので、優れたトナー掻き取り性とトナー排出性とをもっている。
【００６８】
比較例１は、ゴーストは、何ら問題はないが、ベタ画像にローラ表面の凹凸ピッチのムラが一部見られた。
【００６９】
比較例２は、芯金長手方向の左右でローラ硬度に差が発生し、その結果、ゴースト及び濃度ムラが認められた。また、ローラ表面を研磨した比較例３は、顕著なゴーストが認められ、さらに、試験終了後にローラ表面を観察すると、毛羽立ちがひどく、表面が欠落しかけている部分が数多く認められた。
【００７０】
これにたいし、実施例２および３は、試験終了後にローラ表面を観察すると、歯車凸部が欠落しかけている部分がみられたが、実施例１と比較すると若干劣り、目視で確認可能限界のゴーストが見られたが、濃度ムラの発生は確認できなかった。
【００７１】
実施例４および５は、実施例２および３とは異なって、目視できるゴーストは確認できなかったが、目視で確認できる限界ではあるが濃度の不均一が認められた。
【００７２】
一方、実施例６は、実用上はまったく問題なく目視確認限界ではあるがゴーストおよび濃度不均一性が確認された。
【図面の簡単な説明】
【００７３】
【図１】本発明に基づくトナー供給ローラの説明図である。
【図２】本発明に基づくトナー供給ローラの平面説明図である。
【図３】本発明に基づく発泡弾性体層の芯金長手方向に直交する断面の説明図であって、（ａ）及び（ｂ）は歯車表面形状違いである。
【図４】トナー供給ローラのポリウレタンフォーム層の硬度測定方法を示す説明図であって、（ａ）は平面説明図、（ｂ）は側面説明図である。
【図５】発泡弾性体層表面の展開図である。
【符号の説明】
【００７４】
１    芯金
２    発泡弾性体層
３    トナー供給ローラ
４    歯車形状凸部幅Ｘ
５    歯車形状凹部幅Ｙ
６    歯車形状凸部から凹部迄の高さ
７    歯車形状の芯金長手方向の幅
８    歯車形状の円周方向のズレ幅
９    歯車形状凸部から凹部迄の高さ６の１／２を示す
１０    硬度測定装置の押板治具
【図１】
2006201501.tif 000005
【図２】
2006201501.tif 000006
【図３】
2006201501.tif 000007
【図４】
2006201501.tif 000008
【図５】
2006201501.tif 000009